(57)【要約】【課題】本発明の目的は、滑らかな光沢で高級感のある外観と、破裂強度や摩耗強度の高さを両立させたダブル丸編地を提供すること。【解決手段】表面層の編密度が２８００〜８０００個／６．４５ｃｍ2であり、かつ、該表面層をなす編糸の平均繊度が３０〜１１５デシテックスであるダブル丸編地であって、表面層側がタック編目、裏面層側がニット編目を形成しているリブ糸を有し、全体の厚みが０．５〜１．２ｍｍの範囲であることを特徴とするダブル丸編地。【選択図】図２
2014214408.tif 000002
【特許請求の範囲】
【請求項１】
表面層の編密度が２８００〜８０００個／６．４５ｃｍ2であり、かつ、該表面層をなす編糸の平均繊度が３０〜１１５デシテックスであるダブル丸編地であって、表面層側でタック編目、裏面層側でニット編目を形成しているリブ糸を有し、全体の厚みが０．５〜１．２ｍｍの範囲であることを特徴とするダブル丸編地。
【請求項２】
合成繊維マルチフィラメントを使用したことを特徴とする請求項１に記載のダブル丸編地。
【請求項３】
前記リブ糸の繊度の１．４倍以上の繊度を有する繊維糸を裏面層の少なくとも一部に使用したことを特徴とする請求項１または２のいずれかに記載のダブル丸編地。
【請求項４】
前記リブ糸の繊度が７〜６０デシテックスであることを特徴とする請求項１〜３のいずれかに記載のダブル丸編地。
【請求項５】
ＪＩＳ  Ｌ  １０１８  ８．１７．１  Ａ法による破裂強さが０．７ＭＰａ以上であることを特徴とする請求項１〜４のいずれかに記載のダブル丸編地。
【請求項６】
目付が、１４０〜２４０ｇ／ｍ2であることを特徴とする請求項１〜５のいずれかに記載のダブル丸編地。
【請求項７】
トレーニングウエア用であることを特徴とする請求項１〜６のいずれかに記載のダブル丸編地。
【発明の詳細な説明】
【技術分野】
【０００１】
本発明は、ダブル丸編地に関する。さらに詳しくは、滑らかな光沢で高級感のある外観を有し、かつ適度な厚みを有して、破裂強度や摩耗強度の高いダブル丸編地に関するものである。
【背景技術】
【０００２】
従来から丸編地は衣料用編物として広く使用されており、高い伸縮性を有することから、運動や作業など体を動かすときに着用する衣料には特に適している。その中で、アウターとして運動時や作業時に着用するトレーニングウエアは、激しい動作にも耐えられるように、破裂強度や磨耗強度を高める必要があり、現状では、太い繊維で厚みを出すことでその要求を満たしていた。
【０００３】
一方、衣料は、機能性だけでなくデザイン性（編地としての外観の良さ）も求められるという側面がある。外観を良くするための一つとして、細い繊維を高密度に編むことで、滑らかな光沢で高級感のある生地にする方法がある。しかし、厚みが薄く、破裂強度や摩耗強度が悪いため、アウターとして使用することはできないものであった。
【０００４】
例えば、高密度なスポーツウェアとして、トータルデニールが２０ｄ〜５０ｄで、熱水伸縮堅牢度が５％以上の熱可塑性合成繊維の捲縮糸からなり、目付が５０〜１００ｇ／ｍ2、ループ密度がコース方向、ウェル方向共にインチ当り４０〜９０ループで、伸縮率がウェル方向２０〜５０％、コース方向５０〜２００％、伸長弾性回復率が８０％以上の両面丸編地からなるスポーツウェア生地が提案されている。（特許文献１）
【０００５】
しかし、この素材はスポーツウェアでもシャツ用などのもので、高密度な編地で高級感のある素材ではあっても、厚みが薄く破裂強度や磨耗強度が劣るため、アウターとして使用できるものではなかった。
【０００６】
他にも、高密度な丸編地として、四層以上の多層構造を有する高密度丸編物であって、少なくとも表面層と裏面層とが、単糸繊度０．００１〜０．１５デシテックスのポリエステル系極細繊維からなり、中間層に、高収縮ポリエステル系繊維が用いられてなる、編密度が６５コース／インチ（２．５４ｃｍ）以上、６０ウェル／インチ（２．５４ｃｍ）以上、厚み０．３ｍｍ以上である高密度丸編物が提案されている。（特許文献２）
【０００７】
この素材は、編地の密度だけでなく厚みも検討している。しかし、ワイピングクロスを想定しているため、厚みについては、保水性などを考慮したものに過ぎず、高い破裂強度や磨耗強度を得るための十分な厚みがあるものではなかった。
【０００８】
上述したような理由により、滑らかな光沢で高級感のある外観と、適度な厚みを有し、破裂強度や摩耗強度の高さを両立したダブル丸編地は、いまだ実現されていないのが実情であった。
【先行技術文献】
【特許文献】
【０００９】
【特許文献１】特開平６−２５９４９号公報
【特許文献２】特開２０１２−２１９４１４号公報
【発明の概要】
【発明が解決しようとする課題】
【００１０】
本発明の目的は、上述したような点に鑑み、滑らかな光沢で高級感のある外観と、破裂強度や摩耗強度の高さを両立させたダブル丸編地を提供することにある。
【課題を解決するための手段】
【００１１】
かかる課題を解決するために、本発明のダブル丸編地は、以下の（１）の構成を有する。
（１）表面層の編密度が２８００〜８０００個／６．４５ｃｍ2であり、かつ、該表面層をなす編糸の平均繊度が３０〜１１５デシテックスであるダブル丸編地であって、表面層側でタック編目、裏面層側でニット編目を形成しているリブ糸を有し、全体の厚みが０．５〜１．２ｍｍの範囲であることを特徴とするダブル丸編地。
【００１２】
また、かかる本発明のダブル丸編地において、以下の（２）〜（７）のいずれかの構成を有するものであることが好ましい。
（２）合成繊維マルチフィラメントを使用したことを特徴とする上記（１）に記載のダブル丸編地。
（３）前記リブ糸の繊度の１．４倍以上の繊度を有する繊維糸を裏面層の少なくとも一部に使用したことを特徴とする上記（１）または（２）のいずれかに記載のダブル丸編地。
（４）前記リブ糸の繊度が７〜６０デシテックスであることを特徴とする上記（１）〜（３）のいずれかに記載のダブル丸編地。
（５）ＪＩＳ  Ｌ  １０１８  ８．１７．１  Ａ法による破裂強さが０．７ＭＰａ以上であることを特徴とする上記（１）〜（４）のいずれかに記載のダブル丸編地。
（６）目付が、１４０〜２４０ｇ／ｍ2であることを特徴とする上記（１）〜（５）のいずれかに記載のダブル丸編地。
（７）トレーニングウエア用であることを特徴とする上記（１）〜（６）のいずれかに記載のダブル丸編地。
【発明の効果】
【００１３】
本発明によれば、滑らかな光沢で高級感のある外観と、破裂強度や摩耗強度の高さが両立したダブル丸編地が実現される。そのため、激しい動作にも耐えられてデザイン性にも優れた各種衣料、特に運動時や作業時にアウターとして着用するトレーニングウエアに適したダブル丸編地を提供される。
【図面の簡単な説明】
【００１４】
【図１】図１は、天竺組織の丸編地を示した模式図である。
【図２】図２は、本発明のダブル丸編地の構造の一例をモデル的に示した概略側面図である。
【図３】図３は、本発明のダブル丸編地の一例を示した模式図である。
【図４】図４は、本発明のダブル丸編地の一例を示した組織図である。
【図５】図５は、比較例で使用したダブル丸編地を示した組織図である。
【図６】図６は、比較例で使用したダブル丸編地を示した組織図である。
【図７】図７は、比較例で使用したダブル丸編地を示した組織図である。
【発明を実施するための形態】
【００１５】
以下、本発明のダブル丸編地について、図面を参照しながら説明する。
【００１６】
本発明のダブル丸編地は、表面層の編密度が２８００〜８０００個／６．４５ｃｍ2であり、かつ、該表面層をなす編糸の平均繊度が３０〜１１５デシテックスであるダブル丸編地であって、表面層側がタック編目、裏面層側がニット編目を形成しているリブ糸を有し、全体の厚みが０．５〜１．２ｍｍの範囲であることを特徴とする。
【００１７】
以下に、その構成について詳細に説明する。
【００１８】
一般に、丸編地は、繊維糸同士が編目で繋がっている構造であるため、繊維糸が重なり合い表から見えない部分が存在するものである。例えば、丸編地の天竺組織を示した図１を用いて説明すると、編目同士が重なり合っている斜線部ｂ部分は表から見えないため、編地を構成する繊維糸のうち、ａ部分のみが表から見えることになる。そのため、表から見えるａ部分の割合が多い方が光沢の高い生地を得ることができる。しかし、単にａ部分を長くするだけでは、編密度の低い生地となるため、光沢はあっても高級感はなく、更には突起物に引っ掛かりやすく耐久性に欠けるものとなってしまう。
【００１９】
本発明のダブル丸編地は、表面層の編密度が２８００〜８０００個／６．４５ｃｍ2、かつ、該表面層をなす編糸の平均繊度が３０〜１１５デシテックスであるようにしたものであり、この両者を満足することがまず重要である。
【００２０】
すなわち、編密度を高くすることで、短いａ部分が多くあることになり、細かい光沢が連続した、つまりは滑らかな光沢を得ることができる。それでも繊維が太すぎると、ｂ部分に対してａ部分の割合が少なくなるため、細い繊維糸にすることでａ部分の割合を増やし、光沢を損なわず、滑らかな光沢で高級感のあるダブル丸編地を得ることができる。
【００２１】
編密度は２８００個／６．４５ｃｍ2より少なくなると密度が低くなり過ぎるため、滑らかな光沢が失われ、８０００個／６．４５ｃｍ2より多くなるとａ部分の割合が少なくなり過ぎるため、光沢が失われる。編密度は３０００〜７５００個／６．４５ｃｍ2の範囲であることが好ましく、３５００〜７０００個／６．４５ｃｍ2の範囲であることがさらに好ましい。
【００２２】
表面層をなす編糸の平均繊度は、３０デシテックスより細くなると引掛かりやすく耐久性の悪いものとなり、１１５デシテックスより太くなると光沢が失われてしまう。平均繊度は、４０〜９０デシテックスの範囲であることが好ましい。なお、本発明で「表面層をなす編糸」として位置づける編糸は、表面層側でニット編目を形成している繊維糸のことである。
【００２３】
上記の要件を満たすことで高級感のある目面にすることはできるが、破裂や摩耗に対する強度については十分ではなく、それらに対する強度を高めるには、表面層側でタック編目を形成し、裏面層側でニット編目を形成するリブ糸を有し、かつ、ダブル丸編地の全体の厚みが０．５〜１．２ｍｍの範囲であることが重要である。
【００２４】
ダブル丸編地は、表面側、裏面側共にニット編目を有する編地であり、表面側と裏面側とを繋ぐリブ糸が存在する。本発明のダブル丸編地では、このリブ糸がダブル丸編地の表面層側ではタック編目を形成し、裏面層側ではニット編目を形成しているのである。
【００２５】
この本発明のダブル丸編地の構造を、その１例を概略側面図でモデル的に示した図２を用いて説明する。
【００２６】
図２において、矢印Ａで示した方が表面層側であり、矢印Ｂで示した方が裏面層側である。リブ糸Ｙは、表面層側ではニット編目ｃに引っ掛かった構造であるタック編目ｄを形成し、裏面層側では、ニット編目ｅを形成した構造を有している。そのため、表面層側と裏面層側とに空間ｆができ、厚みのある編地にすることができる。図２で、Ａ１は表面層を構成する編糸を示し、Ｂ１は裏面層を構成する編糸を示している。
【００２７】
厚みの出しやすさを考慮すると、表面層と裏面層を繋ぐリブ糸Ｙが、表面層側でタック編目を形成し裏面層側でニット編目を形成しているリブ糸のみであることが好ましい。また、本発明のダブル丸編地を表面層側から見た場合、図３に示すように表面層をなす編糸Ａ１が形成しているニット編目ｃの間に、タック編目ｄを形成しているリブ糸Ｙが挟まれた構造となっている。
【００２８】
本発明の一例である編地の編方図を示している図４においては、Ｆ１は表面層側でタック編目、裏面層側でニット編目を形成しているリブ糸であり、Ｆ２、Ｆ４、Ｆ７は表面層をなす編糸、Ｆ３、Ｆ５、Ｆ６、Ｆ８は裏面層をなす編糸である。
【００２９】
更に、摩耗強度を高めるため、本発明のダブル丸編地の厚みを０．５ｍｍ以上とすることも重要である。しかし、厚みがあり過ぎると、衣料にしたときに嵩張り動きにくくなるため、１．２ｍｍ以下にする必要がある。厚みは、０．６〜１．１ｍｍの範囲であることがより好ましい。
【００３０】
本発明のダブル丸編地には、合成繊維マルチフィラメント糸条を使用することが好ましく、合成繊維の中でも強度の高いポリエステル繊維やポリアミド繊維が好ましい。また、単繊維繊度は表面層側に使用する繊維は０．４〜４デシテックスの範囲であることが好ましく、リブ糸に使用する繊維は０．８〜６デシテックスの範囲であることが好ましく、裏面層側に使用する繊維は０．３〜３デシテックスの範囲であることが好ましい。
【００３１】
合成繊維マルチフィラメント糸条は、製糸工程後、特に高次の糸加工がされていないストレートヤーンである生糸や、高次の糸加工がされた仮撚り加工糸や空気混繊糸、空気交絡糸などを使用することができるが、特に表面層の光沢を高めたい場合は表面側にはストレートヤーンである生糸が好ましく、厚みを重視する場合は仮撚り加工糸を使用することが好ましい。
【００３２】
本発明のダブル丸編地は、前記リブ糸の繊度の１．４倍以上の繊度を有する繊維糸を裏面層の少なくとも一部に使用することが好ましい。繊度が１．４倍以上である繊維糸を裏面層側の少なくとも一部に使用することで凹凸構造となり、目付の増加を押さえながら、更に厚みを増やすことができる。リブ糸の繊度に対しての裏面層側の繊維糸の繊度の倍率は、１．５倍以上であることがより好ましく、上限は１０倍程度である。
【００３３】
また、前記リブ糸の繊度の１．４倍以上の繊度を有する繊維糸を裏面層側に使用する割合は、リブ糸以外で裏面層を形成する繊維糸のうち、重量比で２０％以上であることが破裂や摩耗に対する強度高めるために好ましい。更に、４０％以上であることが好ましく、８０％以上であることがより好ましい。
【００３４】
更に、前記リブ糸の繊度は、７〜６０デシテックスであることが好ましい。図３で説明をしたように、表面層側では、タック編目ｄを形成しているリブ糸Ｙは、表面層をなす編糸Ａ１が形成しているニット編目ｃ間にあるため、リブ糸Ｙの繊度が太くなると、ニット編目ｃ間から覗きやすくなり、高級感のある目面になりにくい。また、タック編目ｄが覗きやすいことで引っ掛かりやすく物性が悪くなるという問題も出てくるので、上述した範囲にあることが好ましいのである。そのため、６０デシテックス以下であることが好ましく、４０デシテックス以下であることがより好ましい。一方、細すぎると厚みを出しにくくなるため７デシテックス以上であることが好ましい。
【００３５】
本発明のダブル丸編地の編組織は、表面層側でタック編目をなし、裏面層側でニット編目をなしているリブ糸Ｙを有すればよく、特に限定されないが、表面層の光沢を考慮すると、表面層側を形成する編目は、リブ糸以外Ｙはすべてニット編目であることが好ましい。
【００３６】
本発明のダブル丸編地は、編機と編み条件を所望の条件等に適合させて製編した後、染色加工でもウェル数とコース数を最終調整して、目的の編密度に仕上げることができる。
【００３７】
前記編機は、ダブル丸編機であればよく、特に限定されないが、目的の編密度を得るには、３２ゲージ以上のダブル丸編機を使用することが好ましく、４０ゲージ以上であることがより好ましい。
【００３８】
前記染色加工法は、従来から知られている染色方法で加工することができる。また、染色段階での付帯加工として、撥水加工、防汚加工、吸水加工、抗菌加工、消臭加工、防臭加工、難燃加工なと、目的とする狙いに応じて適宜付与することが好ましい。
【００３９】
本発明のダブル丸編地は、ＪＩＳ  Ｌ  １０１８  ８．１７．１  Ａ法による破裂強さが０．７ＭＰａ以上であることが好ましい。０．７ＭＰａより低くなるとアウター用の衣料としたときに破れやすいものとなってしまう。また、上限は２．０ＭＰａである。
【００４０】
０．７ＭＰａ以上とするには、８４デシテックス以上の糸を裏面層を構成する糸に使用することで達成できる。
【００４１】
本発明のダブル丸編地は、目付が１４０〜２４０ｇ／ｍ2の範囲であることが好ましい。目付が１４０ｇ／ｍ2より軽くなると、破裂強度や摩耗強度が悪くなり、２４０ｇ／ｍ2より重くなると衣料としたときに重くなり過ぎるため、運動の妨げとなる。
【００４２】
本発明のダブル丸編地は、滑らかな光沢で高級感のある外観でありながら、適度な厚みを有し、破裂強度や摩耗強度の高いトレーニングウエアとすることができる。ここでのトレーニングウエアとは、運動時にアウターとして着用する体操服やジャージだけでなく、例えば介護のように運動量の多い作業時にアウターとして着用するユニホームなども含まれる。
【実施例】
【００４３】
以下、実施例に基づいてさらに詳しく説明するが、本発明はこれら実施例に限定されるのもではない。なお、実施例中の各物性は下記の方法により測定したものである。
（１）編密度
表面（衣料としたときに表になる面）の編地の巾方向２．５４ｃｍあたりの編目の数であるウェル数と編地の長さ方向２．５４ｃｍあたりの編目の数であるコース数を３ヶ所測定し、それぞれの平均値を算出し整数に丸める。その算出したウェル数とコース数とを掛け算することにより算出した値を６．４５ｃｍ2あたりの編密度とした。
（２）表面層をなす編糸の平均繊度
表面層をなす編糸の平均繊度は、表面層をなす編糸のそれぞれの繊度を測定し、足し算した数値を測定した本数で割り算することで算出し、整数に丸めた値とした。
（３）厚み
ＪＩＳ  Ｌ  １０９６に基づき、試験片の厚さを測定した。測定には、ダイアルシックネスゲージ（（株）尾崎製作所  製「型式  Ｈ−３０」）を用いた。
（４）破裂強度
ＪＩＳ  Ｌ  １０１８  ８．１７．１  Ａ法（ミューレン形法）に基づき破裂強度（ＭＰａ）を測定した。
（５）目付
ＪＩＳ  Ｌ  １０９６に基づき、試験片の単位面積あたりの質量（ｇ／ｍ2）を測定した。
（６）摩耗強度
ＪＩＳ  Ｌ  １０９６、２０１０  ８．１９．１  Ａ法（ユニバーサル形法）  Ａ−１法（平面法）に基づき摩耗強度（回）を測定した。ただし、研磨紙は、２５０ｇ／ｍ2未満のものはＣｗ−Ｃ−Ｐ１２００、２５０ｇ／ｍ2以上のものはＣｗ−Ｃ−Ｐ８００を使用した。
（７）外観
外観の評価は、男女１０名が従来品と表面の外観を比較し、次の４段階で評価した。従来品としては、比較例１の丸編地を使用した。
≪評価基準≫  ◎：従来品より高級感がある
○：従来品より少し高級感がある
△：従来品程度である
×：従来品より高級感がない
【００４４】
実施例１
４０ゲージのダブル丸編機を用い、図４に示す編方図のＦ１にポリエステル３３デシテックス、１２フィラメントの仮撚加工糸を、Ｆ２、Ｆ４、Ｆ７にポリエステル５６デシテックス、２４フィラメントの仮撚加工糸を、Ｆ３、Ｆ５にポリエステル１１０デシテックス、４８フィラメントの仮撚加工糸、Ｆ６、Ｆ８にポリエステル８４デシテックス、３６フィラメントの仮撚加工糸を給糸してダブル丸編地を編成した。ここで、Ｆ１がリブ糸、Ｆ２、Ｆ４、Ｆ７が表面層、Ｆ３、Ｆ５、Ｆ６、Ｆ８が裏面層を構成している。
【００４５】
この生機を染色加工し、６０ウェル／インチ、６７コース／インチに仕上げ、編密度４０２０個／６．４５ｃｍ2である本発明のダブル丸編地を得た。
【００４６】
評価した結果を表１に示した。
【００４７】
実施例２
４０ゲージのダブル丸編機を用い、図４に示す編方図のＦ１にポリエステル３３デシテックス、１２フィラメントの仮撚加工糸を、Ｆ２、Ｆ４、Ｆ７にポリエステル５６デシテックス、２４フィラメントの仮撚加工糸を、Ｆ３、Ｆ５、Ｆ６、Ｆ８にポリエステル８４デシテックス、３６フィラメントの仮撚加工糸を給糸してダブル丸編地を編成した。ここで、Ｆ１がリブ糸、Ｆ２、Ｆ４、Ｆ７が表面層、Ｆ３、Ｆ５、Ｆ６、Ｆ８が裏面層を構成している。
【００４８】
この生機を染色加工し、６２ウェル／インチ、５１コース／インチに仕上げ、編密度３１６２個／６．４５ｃｍ2である本発明のダブル丸編地を得た。
【００４９】
評価した結果を表１に示した。
【００５０】
実施例３
４０ゲージのダブル丸編機を用い、図４に示す編方図のＦ１にポリエステル２２デシテックス、６フィラメントの生糸を、Ｆ２、Ｆ４、Ｆ７にポリエステル３３デシテックス、３６フィラメントの仮撚加工糸を、Ｆ３、Ｆ５にポリエステル１１０デシテックス、４８フィラメントの仮撚加工糸、Ｆ６、Ｆ８にポリエステル８４デシテックス、３６フィラメントの仮撚加工糸を給糸してダブル丸編Ｆ地を編成した。ここで、Ｆ１がリブ糸、Ｆ２、Ｆ４、Ｆ７が表面層、Ｆ３、Ｆ５、Ｆ６、Ｆ８が裏面層を構成している。
【００５１】
この生機を染色加工し、７１ウェル／インチ、７３コース／インチに仕上げ、編密度５１８３個／６．４５ｃｍ2である本発明のダブル丸編地を得た。
【００５２】
評価した結果を表１に示した。
【００５３】
比較例１
２８ゲージのダブル丸編機を用い、図５に示す編方図のＦ１、Ｆ４にポリエステル８４デシテックス、７２フィラメントの仮撚加工糸を、Ｆ２、Ｆ５にポリエステル８４デシテックス、３６フィラメントの仮撚加工糸を、Ｆ３、Ｆ６にポリエステル５６デシテックス、３６フィラメントの仮撚加工糸を給糸してダブル丸編地を編成した。ここで、Ｆ１、Ｆ４がリブ糸、Ｆ２、Ｆ５が表面層、Ｆ３、Ｆ６が裏面層を構成している。
【００５４】
この生機を染色加工し、４９ウェル／インチ、４６コース／インチに仕上げ、編密度２２５４個／６．４５ｃｍ2のダブル丸編地を得た。このダブル丸編地は、表面層の編密度の点で本発明に含まれないものである。
【００５５】
評価した結果を表１に示した。
【００５６】
比較例２
４０ゲージのダブル丸編機を用い、図６に示す編方図のＦ１、Ｆ２にポリエステル３３デシテックス、３６フィラメントの仮撚加工糸を給糸してダブル丸編地を編成した。
【００５７】
この生機を染色加工し、６４ウェル／インチ、６５コース／インチに仕上げ、編密度４１６０個／６．４５ｃｍ2のダブル丸編地を得た。このダブル丸編地は、リブ糸がない点で本発明に含まれないものである。
【００５８】
評価した結果を表１に示した。
【００５９】
比較例３
２２ゲージのダブル丸編機を用い、図７に示す編方図のＦ１、８にポリエステル８４デシテックス、３６フィラメントの仮撚加工糸を、Ｆ２、Ｆ４、Ｆ６、Ｆ７、Ｆ９、Ｆ１１、Ｆ１３、Ｆ１４にポリエステル１６７デシテックス、４８フィラメントの仮撚加工糸を、Ｆ３、Ｆ５、Ｆ１０、Ｆ１２にポリエステル２２０デシテックス、７２フィラメントの仮撚加工糸を給糸してダブル丸編地を編成した。ここで、Ｆ１、Ｆ８がリブ糸、Ｆ２、Ｆ４、Ｆ６、Ｆ７、Ｆ９、Ｆ１１、Ｆ１３、Ｆ１４が表面層、Ｆ３、Ｆ５、Ｆ１０、Ｆ１２が裏面層を構成している。
【００６０】
この生機を染色加工し、３２ウェル／インチ、３７コース／インチに仕上げ、編密度１１８４個／６．４５ｃｍ2のダブル丸編地を得た。このダブル丸編地は、表面層をなす編糸の平均繊度、表面層の編密度の点で本発明に含まれないものである。
【００６１】
評価した結果を表１に示した。
【００６２】
【表１】
2014214408.tif 000003
【産業上の利用可能性】
【００６３】
本発明によれば、滑らかな光沢で高級感のある外観と、破裂強度や摩耗強度の高さを両立することができるため、激しい動作にも耐えられてデザイン性にも優れたダブル丸編地を提供するものであり、該ダブル丸編地は、各種衣料、中でもトレーニングウエアに好適に使用することができる。
【符号の説明】
【００６４】
Ａ：表面層側
Ａ１：表面層を構成する編糸
Ｂ：裏面層側
Ｂ１：裏面層を構成する編糸
Ｃ：シリンダー針列
Ｄ：ダイアル針列
Ｙ：リブ糸
ａ：編地を構成する糸のうち、表から見える部分
ｂ：編地を構成する糸のうち、重なり合うことで見えない部分
ｃ：表面層側のニット編目
ｄ：表面層側のタック編目
ｅ：裏面層側のニット編目
ｆ：表面層と裏面層との間隙
【図１】
2014214408.tif 000004
【図２】
2014214408.tif 000005
【図３】
2014214408.tif 000006
【図４】
2014214408.tif 000007
【図５】
2014214408.tif 000008
【図６】
2014214408.tif 000009
【図７】
2014214408.tif 000010